La presente invention concerne un procédé de fabrication de toute piece une alliage à base de fer, permettant une amelioration notable des caracteristiques mecaniques du produit élaboré. Dans les procéde-s connus à ce jour, les caracteristiques mécaniques optimales des composants forges et traites ont fait l'objet de nombreuses recherches au cours de ces dernières annees. c procédé, objet de l'invention, permet-d'obtenir des qualites mecaniques contradictoires ( resilience, dureté, résistance à la traction et à l'usure ) fortement améliorées et supérieures à celles obtenues par les procédés traditionnels ( résistance à l'usure doublée par rapport à celle des composants obtenus par les procédés classiques). Le procédé, objet de l'invention, comporte : un chauffage d'une matiere constitué d'acier au carbone ou allié, à une température et pendant un temps adaptés à la matière ; une mise en forme de cette matiere avec un taux de corroyage adéquat ; et un refroidissement rapide du composant mis en forme dans un bain de refroidissement adapté au matériau et à la mise en forme. Un revenu ultérieur à basse température permet, avec certains matériaux, un durcissement supplémentaire à celui obtenu par le formage avec refroidissement en bain ( Augmentation de 15 Hbars pour un acier à 0,7 Z de carbone ) et obtention d'une dureté à coeur supérieur à la dureté en surface du produit'( en moyenne 50 à 30B). Le procédé, objet de l'invention, peut être utilisé dans tous les cas où l'on recherche un composant possédant un ensemble de qualités mécaniques et une durée de vie très élevés, en parti -culier une résisaflce à l'usure- associé à une résilience tres importantes. Des applications particulierement intéressantes peuvent être la fabrication des pièces d'usures de types: roulement à aiguilles à billes ou à rouleaux, bagues d'usure, pignons et roues, pièces de broyage et d'usure pour produits abrasifs. REVENDICATIONS 1.Procédé de fabrication de composants métalliques à base de fer, caractérisé par le fait qu'il consiste en un chauffage d'une ébauche d'acier à une température adaptée à la nature de la matière: à la mise en forme à cette température du composant par pressions ou par chocs; à un refroidissement rapide du composant dans un bain de refroidissement étudié en fonction du matériau et des qualités mécaniques recherchées et finalement un revenu a basse température, 2.Procédé selon la revendication 1 , caractérisé par le fait que le chauffage est effectué à une température comprise entre les points AC i et AC 3 de l'alliage, et pendant un temps suffisant pour permettre la dissolution des précipités d'austénisation. 3.Procédé selon revendication i, caractérisé par le-fait que la mise en forme à cette température s'effectue avec un taux de corroyage minimum de 20% et optimun de 40 à 60%. 4.Procédé selon la revendication 1, caractérisé par le fait que le refroidissement s'effectue dans un intervalle de temps limité et fonction de matériau et dans un bain de refroidissement choisi en fonction du matériau et des caractéristiques mécaniques recherchées. 5.Procédé selon revendication 1, caractérisé par le fait qu'un revenu ultérieur à basse température (2000) permet une nouvelle augmentation des caractéristiques mécaniques du produit obtenu et en particulier une dureté à coeur plus élevée qu?à la surface du composant sans déformation du composant. 6.Procédé selon revendication 1, caractérisé par le fait qu'il s'applique aux aciers au carbone ou aciers alliés avec une teneur minimum en carbone de O,1Xr